(57)【要約】【課題】本発明の目的は、製造容易で、環境に対する影響が小さく、裁断電流値の小さい低サージ型の電気接点とその製造方法及びそれを用いた真空バルブと真空遮断器を提供することにある。【解決手段】本発明は、高導電性金属と、金属窒化物からなる耐火性成分とを有する電気接点にある。高導電性金属として、Ａｇ又はＣｕあるいはそれらを主とした合金、金属窒化物は、Ｍｇ３Ｎ２、ＡｌＮ、ＴｉＮ、ＺｒＮ、ＣｒＮ、Ｃｒ２Ｎ、ＮｂＮ、ＢＮ及びＳｉ３Ｎ４の１種または２種以上の混合物を用いることができ、良好な通電性能を確保することができる。【選択図】  図１
2004342441.tif 000002
【特許請求の範囲】
【請求項１】
高導電性金属と、金属窒化物からなる耐火性成分とを有することを特徴とする電気接点。
【請求項２】
請求項１において、活性金属を有することを特徴とする電気接点。
【請求項３】
請求項１において、前記耐火性成分が５〜２５重量％であることを特徴とする電気接点。
【請求項４】
請求項１において、前記耐火性成分が、Ｍｇ３Ｎ２、ＡｌＮ、ＴｉＮ、ＺｒＮ、ＣｒＮ、Ｃｒ２Ｎ、ＮｂＮ、ＢＮ及びＳｉ３Ｎ４の１種又は２種以上の混合物であることを特徴とする電気接点。
【請求項５】
請求項２において、前記活性金属は、窒化物を形成する金属であることを特徴とする電気接点。
【請求項６】
請求項２において、前記活性金属は、前記耐火性成分を形成する金属と同じ金属であることを特徴とする電気接点。
【請求項７】
請求項２において、前記活性金属は、前記耐火性成分１００重量部に対して２〜５０重量部有することを特徴とする電気接点。
【請求項８】
請求項１において、円盤状を有し、該円盤状の円中心に形成された中心孔と、該中心孔に対して非接触で円中心部から円外周部に連なって形成された複数本の貫通溝とを有することを特徴とする電気接点。
【請求項９】
高導電性金属粉末と、金属窒化物からなる耐火性成分粉末とを有する混合粉末を、加圧成形した後、前記高導電性金属の融点以下で加熱焼結することを特徴とする電気接点の製造方法。
【請求項１０】
請求項９において、前記混合粉末は活性金属粉末を含むことを特徴とする電気接点の製造方法。
【請求項１１】
請求項９において、前記耐火性成分粉末及び前記活性金属粉末の粒径が２０μｍ以下、前記高導電性金属粉末の粒径が６０μｍ以下であることを特徴とする電気接点の製造方法。
【請求項１２】
請求項９において、前記加圧成形による相対密度を６５〜７５％及び前記焼結後の相対密度が９２％以上になるように前記加圧成形における圧力及び前記焼結における加熱温度と加熱時間を調整することを特徴とする電気接点の製造方法。
【請求項１３】
円盤状電気接点と、該電気接点のアーク発生面の反対面に一体に接合された補強部材と、該補強部材に接合された電極棒とを有し、前記電気接点が請求項１に記載の電気接点よりなることを特徴とする真空バルブ用電極。
【請求項１４】
請求項１３において、前記円盤状電気接点と補強部材とは、アーク発生面の中心に中心孔を有し、前記電極棒が前記中心孔に挿入され前記補強部材に接合され、前記電極棒のアーク発生側の面が前記アーク発生面より低く形成されていることを特徴とする真空バルブ用電極。
【請求項１５】
請求項１３において、前記電極棒は、前記補強部材に接合される部分の直径が外部に接続される部分の直径より細い細径部を有することを特徴とする真空バルブ用電極。
【請求項１６】
真空容器内に固定側電極及び可動側電極とを備え、前記固定側電極及び可動側電極の少なくとも一方が請求項１３に記載の電極からなることを特徴とする真空バルブ。
【請求項１７】
真空容器内に固定側電極及び可動側電極とを備えた真空バルブと、該真空バルブ内の前記固定側電極及び可動側電極の各々と前記真空バルブ外の各種電気機器とを接続する導体端子と、前記可動側電極を駆動する開閉手段とを備え、前記真空バルブが請求項１６に記載の真空バルブからなることを特徴とする真空遮断器。
【請求項１８】
外側真空容器と、該真空容器内に設けられた固定側電極及び可動側電極備えた複数の真空バルブと、該複数の真空バルブ同士を電気的に接続するフレキシブル導体と、前記固定側電極を前記外側真空容器に絶縁して固定する絶縁筒と、前記可動側電極を前記外側真空容器に可動可能に固定するベロースとを備えたことを特徴とする路肩設置変圧器用負荷開閉器。
【発明の詳細な説明】
【０００１】
【発明の属する技術分野】
本発明は、新規な電気接点とその製造方法及びそれを用いた真空バルブと真空遮断器並びに路肩設置変圧器用負荷開閉器に関する。
【０００２】
【従来の技術】
【特許文献１】特開平９−１７１７４６号公報
真空遮断器に設置される真空バルブ内の電極に求められる要件の一つに、裁断電流値が小さいことが挙げられる。これは、真空バルブを誘導性回路に用いて電流を遮断すると、異常サージ電圧が発生して負荷機器の絶縁破壊などを引き起こす恐れがあるためで、異常サージ電圧を抑制するために裁断電流値を小さくする必要がある。
【０００３】
裁断電流値の小さい低サージ型の電極としては、例えばＣｏ−Ａｇ−Ｓｅ系電極やＣｏ−Ａｇ−Ｔｅ系電極などが挙げられる（特許文献１）。
【０００４】
【発明が解決しようとする課題】
しかしながら、特許文献１に記載のこれらの低サージ型電極は、有毒な低融点金属であるＳｅやＴｅを用いていることから、環境に対する影響が危惧されると共に、製造もやや困難である。したがって、環境にやさしく、製造容易な真空遮断器用低サージ型電極の開発が望まれる。
【０００５】
本発明の目的は、製造容易で、環境に対する影響が小さく、裁断電流値の小さい低サージ型の電気接点とその製造方法及びそれを用いた真空バルブと真空遮断器並びに路肩設置変圧器用負荷開閉器を提供することにある。
【０００６】
【課題を解決するための手段】
本発明は、高導電性金属と、金属窒化物からなる耐火性成分とを有する電気接点にある。本発明は、耐火性成分として金属窒化物が電流遮断時のアーク熱によるその分解に伴う窒素ガスにより裁断電流値を小さくすることができることを見出しなされたものである。又、高導電性金属として、Ａｇ又はＣｕあるいはそれらを主とした合金を用いることができ、良好な通電性能を確保することができる。さらに、本発明は、活性金属を含むことができ、この活性金属によって金属窒化物の分解に伴うガス性の窒素を再び結合して真空バルブ内の真空を維持すると共に遮断後の耐電圧性能を確保できるものである。特に金属窒化物の基となる金属と同一成分の活性金属を含み、複数の金属窒化物に対して複数の同一金属を含むのが好ましい。これにより、電流遮断時に窒化物が分解して発生する窒素を確実に吸着して、遮断後の耐電圧性能を確保することができる。
【０００７】
耐火性成分は、５〜２５重量％が好ましい。耐火性成分が５重量％に満たないと耐電圧性能や耐溶着性能が不足し、２５重量％を超えると導電率が低下するとともに含有窒素量が多すぎて遮断性能が低下する。
【０００８】
耐火性成分をなす金属窒化物は、Ｍｇ３Ｎ２、ＡｌＮ、ＴｉＮ、ＺｒＮ、ＣｒＮ、Ｃｒ２Ｎ、ＮｂＮ、ＢＮ及びＳｉ３Ｎ４の１種または２種以上の混合物であることが望ましく、よりＡｌＮ、ＴｉＮ、ＺｒＮ、ＣｒＮ、ＮｂＮ及びＢＮが前述の特性の点から望ましい。これらの金属窒化物を用いることで、製造容易で環境にやさしい低サージ型電極を得ることができる。
【０００９】
活性金属は、金属窒化物の分解に伴うガス性の窒素を結合する窒素ガスとの親和性の高い金属が好ましく、特に金属窒化物の基となる金属と同一の金属であることが望ましい。金属窒化物がＴｉＮの場合は活性金属はＴｉ、窒化物がＭｇ３Ｎ２の場合は活性金属はＭｇ、窒化物がＡｌＮの場合は活性金属はＡｌとする組み合わせが好ましい。一方、活性金属が金属窒化物を構成する金属と異なると、電流遮断を繰り返す際に、窒化物の分解による裁断電流値を低下させる効果と、遮断後の窒素吸着による耐電圧性能確保の効果とのバランスがやや悪く、所望の性能が得られにくい。活性金属は、耐火性成分１００重量部に対して２〜５０重量部が好ましい。耐火性成分１００重量部に対して、活性金属が２重量部より少ないと、電流遮断時に窒化物の分解により発生する窒素を確実に吸着することが困難となり、遮断後の耐電圧性能が低下する。活性金属が５０重量部以上になると、窒化物の分解による裁断電流値を小さくする効果が低下するとともに、製造過程での加熱において、活性金属と高導電性金属のマトリックスとの間で反応や拡散固溶が生じ、化合物を生成したり、導電性、融点を低下させたりするなど、不具合を生じる恐れがある。
【００１０】
本発明の電気接点は、高導電性金属粉末と、耐火性成分からなる粉末とを有し、又、これに活性金属粉末を加えた混合粉末を、加圧成形した後、高導電性金属の融点以下で加熱焼結するものである。なお、真空バルブ用電極の電気接点には、円盤状で、その円中心に中心孔と、発生したアークを移動させるための曲線形状を持つスパイラル型のスリット溝とが設けられ、羽根型に分離された形状を有するのが好ましい。このスリット溝は、スリット溝を形成して羽根型を形作ることのできる金型に、電気接点を構成する原料粉末を充填して加圧成形することで、簡単に短時間で得ることができる。中心孔は電流遮断時に発生するアークを電極としての中心に発生させないようにするために設けられるものである。また、加圧成形により得られた羽根型の成形体を、構成成分である高導電性金属の融点以下の温度で焼結することにより、前述のスリット溝を持つ羽根型の形状を保ったままで電気接点を得ることができる。これにより、焼結後の機械加工による溝切りが不要となり、加工時間が大幅に短縮できる。
【００１１】
耐火性成分からなる粉末及び活性金属からなる粉末の粒径は２０μｍ以下が好ましく、より耐火性成分からなる粉末を３〜１５μｍ及び活性金属からなる粉末を耐火性成分からなる粉末より小さい０．５〜５μｍとすることが好ましい。又、高導電性金属からなる粉末の粒径は６０μｍ以下が好ましく、大部分が耐火性成分からなる粉末より大きいものが好ましい。このような粒径の原料粉末を用いることで、電気接点表面が均一な微細組織となり、ばらつきの少ない安定した遮断性能、耐電圧、耐溶着性および低サージ性能が得られるとともに、成形体の収縮率が大きくなり、緻密で健全な電気接点が得られる。原料粉末の流動性が悪く、型充填が困難な場合には、適当なバインダーを添加し、スプレードライ法などにより造粒して顆粒状にしてもよい。
【００１２】
加圧成形時の圧力は、１２０〜５００ＭＰａとし、相対密度を６５〜７５％とすることが好ましい。成形圧力がこれより小さいと成形密度が小さくなり成形体が崩れやすく、これより大きいと成形体と金型が凝着しやすくなり、金型寿命が低下するとともに、生産性が低下する。
【００１３】
加熱焼結は、１０−２Ｐａ以下の高真空中で、高導電性金属の融点より２０〜４０℃低い温度での加熱、焼結後の相対密度が９２％以上になるように加圧成形における圧力及び焼結における加熱時間を調整することにより行うのが好ましい。
【００１４】
本発明の真空バルブ用電極は、円盤状電気接点と、該電気接点のアーク発生面の反対面に一体に接合された補強部材と、該補強部材に接合された電極棒とを有し、前記電気接点が前述に記載の電気接点よりなることを特徴とする。
【００１５】
前記円盤状電気接点と補強部材とは、アーク発生面の中心に中心孔を有し、前記電極棒が前記中心孔に挿入され前記補強部材に接合され、前記電極棒のアーク発生側の面が前記アーク発生面より低く形成されていること、前記電極棒は、前記補強部材に接合される部分の直径が外部に接続される部分の直径より細い細径部を有することが好ましい。
【００１６】
本発明に係る真空バルブは、真空容器内に一対の固定側電極及び可動側電極とを備え、固定側電極及び可動側電極の少なくとも一方に、前述の本発明の電極を用いたものである。
【００１７】
又、本発明に係る真空遮断器は、前述の真空バルブと、真空バルブ内の固定側電極及び可動側電極の各々に真空バルブ外に接続された導体端子と、可動側電極を駆動する開閉手段とを備えたものである。
【００１８】
本発明は、外側真空容器と、該真空容器内に設けられた固定側電極及び可動側電極を備えた複数の真空バルブと、該複数の真空バルブ同士を電気的に接続するフレキシブル導体と、前記固定側電極を前記外側真空容器に絶縁して固定する絶縁筒と、前記可動側電極を前記外側真空容器に可動可能に固定するベロースとを備えたことを特徴とする路肩設置変圧器用負荷開閉器にあり、前記真空バルブが前述した真空バルブによって構成するのが好ましい。
【００１９】
【発明の実施の形態】
（実施例１）
図１は、本実施例で作製した電極の構造を示す平面図及び断面図である。（ａ）が電極の電気接点側の平面図、（ｂ）がそのＡ−Ａ切断断面図である。高導電性金属がＣｕ、耐火性成分がＴｉＮ、活性金属がＴｉからなる電気接点を有する電極を作製した。図１に示すように、電極は、平板の円盤状の電気接点１、アークの発生を防止する中心孔５０、アークに駆動力を与えて停滞させないようにするための電気接点１を貫通したスパイラル溝２、補強板３、電極棒４、ろう材５を有する。電気接点１は、対向する互いの接触面を円の外周側が中心部よりも薄肉とした傾斜した形状とすること、スパイラル溝２が無いものとすることができる。
【００２０】
電気接点１の作製方法は次の通りである。用いた原料粉末の平均粒径は、耐火性成分のＴｉＮが約１０μｍ、活性金属のＴｉ、Ｓｉ及びＣｒが約２μｍ、高導電性金属のＣｕが６０μｍ以下である。組成は、ＴｉＮを２〜３５重量％、Ｔｉを０．０４〜３．２５重量％の範囲で段階的に変え、残部をＣｕとし、１３種の電気接点を作製した。又、一般的な真空バルブ用電極材である４０重量％Ｃｒ−Ｃｕ及び従来の低サージ型電極材の一つであるＣｏ−４３重量％（Ａｇ−１０重量％Ｔｅ）の電気接点を作製した。
【００２１】
本発明に係る電気接点は、まず、ＴｉＮ、Ｔｉ及びＣｕの各粉末を、所望の組成となるように混合した。次にこの混合粉末を、スパイラル溝２及び中心孔５０を形成でき、所望の電気接点形状を形作ることのできる金型に充填し、油圧プレスにより２５０ＭＰａの圧力で加圧成形した。成形体の相対密度はいずれも約７０％であった。これを６．７×１０−３Ｐａ以下の真空中で１０５０℃×２時間加熱する焼結を行い、平板の円盤状の電気接点１を作製した。得られた電気接点１の相対密度は、いずれも９２〜９７％であった。又、一般的な真空バルブ用電極材である４０重量％Ｃｒ−Ｃｕ及び従来の低サージ型電極材は各元素の金属粉末の混合粉末を用いて同様に製作した。尚、スパイラル溝２は３本又は４本有し、いずれも中心孔５０には接せず、外周部に突き抜けた貫通溝であり、対称に形成されている。
【００２２】
電極の作製方法は次の通りである。電極棒４に無酸素銅及び補強板３にオーステナイトステンレス鋼のＳＵＳ３０４を用い、あらかじめ機械加工により作製しておき、前述の電気接点１に形成した中心孔５０及び補強板３に設けられ中心孔５０の径より大きい径の中心孔内に電極棒４の凸部を挿入し、ＢＡｇ−８のろう材５を介して嵌め合わせ、また図１に示すように電気接点１と補強板３との間、補強板３と電極棒４との間にろう材５を載置し、これを８．２×１０−４Ｐａ以下の真空中で９８０℃×８分間加熱の一回のろう付けによって図１に示す真空バルブ用電極を作製した。この電極は定格電圧７．２ｋＶ、定格電流６００Ａ、定格遮断電流２０ｋＡ用の真空バルブに用いられる電極である。なお、電気接点１の強度が十分であれば、補強板３を省くことができる。又、図１に示すように、電極棒４は、補強板３との接合部近傍の径は外部端子に接続される部分の径より小さい細径部を有している。アーク発生面の角部は平坦になっているが、円弧にするのが良い。
【００２３】
電気接点１の耐火性成分として、ＴｉＮと同様に、Ｍｇ３Ｎ２、ＡｌＮ、ＺｒＮ、ＣｒＮ、Ｃｒ２Ｎ、ＮｂＮ、ＢＮ及びＳｉ３Ｎ４での少なくとも１種の金属窒化物を用いることができ、そのときの活性金属はそれぞれの窒化物を構成する金属を用いるのが好ましく、その場合にも、前述と同様に電極を作製することができる。また、電気接点１の高導電性金属がＡｇの場合にも、同様に電極を作製することができる。
【００２４】
本実施例においては、真空バルブ用電極は仮の真空バルブに組み込んでアークを発生させるコンデショニング処理を行い、互いに接触する面を平滑にすることにより焼結されたままで使用できるものである。
【００２５】
（実施例２）
図２は、本実施例に係わる真空バルブの構造を示す断面図である。図２に示すように、それぞれ固定側電気接点１ａ、可動側電気接点１ｂ、同様に補強板３ａ、３ｂ、同様に固定側電極棒４ａ、可動側電極棒４ｂで、これらをもってそれぞれ固定側電極６ａ、可動側電極６ｂを構成する。可動側電極６ｂは、遮断時の金属蒸気等の飛散を防ぐＳＵＳ３０４の可動側シールド８を介して可動側ホルダー１２にろう付け接合される。これらは、固定側端板９ａ、可動側端板９ｂ、及び絶縁筒１３によって高真空にろう付け封止され、固定側電極６ａ及び可動側ホルダー１２のネジ部をもって外部導体と接続される。絶縁筒１３の内面には、遮断時の金属蒸気等の飛散を防ぐＳＵＳ３０４の環状シールド７が設けられ、また、可動側端板９ｂと可動側ホルダー１２の間には摺動部分を支えるためのガイド１１が設けられる。キャップ状の可動側シールド８と可動側端板９ｂの間には金属べローズ１０が気密に接合され、真空バルブ内を真空に保ったまま可動側ホルダー１２を上下させ、固定側電極６ａと可動側電極６ｂを開閉させることが出来る。
【００２６】
本実施例においては、実施例１で作製した電気接点１ａ、１ｂを有する図１に示す電極６ａ、６ｂを用いて、図２に示す構造の定格電圧７．２ｋＶ、定格電流６００Ａ、定格遮断電流２０ｋＡの仕様の真空バルブを作製した。
【００２７】
（実施例３）
図３は、本実施例に係わる真空バルブとその操作機構を示す真空遮断器の構成図である。本実施例では、真空バルブとして実施例２で作製した真空バルブを搭載させた。
【００２８】
真空遮断器は、操作機構部を前面に配置し、背面に真空バルブ１４を支持する３相一括型の３組のエポキシ樹脂製の筒１５を配置した構造である。真空バルブ１４は、絶縁操作ロッド１６を介して、操作機構によって開閉される。
【００２９】
遮断器が閉路状態の場合、電流は上部端子１７、電気接点１、集電子１８、下部端子１９を流れる。電極間の接触力は、絶縁操作ロッド１６に装着された接触バネ２０によって保たれている。電極間の接触力および短絡電流による電磁力は、支えレバー２１およびプロップ２２で保持されている。投入コイル３０を励磁すると開路状態からプランジャ２３がノッキングロッド２４を介してローラ２５を押し上げ、主レバー２６を回して電極間を閉じたあと、支えレバー２１で保持している。
【００３０】
遮断器が引き外し自由状態では、引き外しコイル２７が励磁され、引き外しレバー２８がプロップ２２の係合を外し、主レバー２６が回って電極間が開かれる。遮断器が開路状態では、電極間が開かれたあと、リセットバネ２９によってリンクが復帰し、同時にプロップ２２が係合する。この状態で投入コイル３０を励磁すると閉路状態になる。３１は排気筒である。
【００３１】
（実施例４）
本実施例では、実施例１で得た本発明に係る金属窒化物と活性金属とを有する電気接点Ｎｏ．１〜１２、一般的な真空バルブ用電極材である４０重量％Ｃｒ−Ｃｕ電気接点Ｎｏ．１４、及び従来の低サージ型電極材の一つであるＣｏ−４３重量％（Ａｇ−１０重量％Ｔｅ）電気接点Ｎｏ．１５を用いて実施例１によって作製した電極を、実施例２で示した定格電圧７．２ｋＶ、定格電流６００Ａ、定格遮断電流２０ｋＡの真空バルブに搭載し、実施例３で示した真空遮断器に組み込んで遮断試験を行い、裁断電流値の測定を行なった。
【００３２】
表１は、その遮断試験結果を示すものである。なお、遮断性能及び耐電圧性能については、Ｎｏ．１の電気接点の場合を１として表した。一般的な真空バルブ用電極材である４０重量％Ｃｒ−Ｃｕ電気接点Ｎｏ．１４では裁断電流値が２．５〜５．０Ａであり、また低サージ型電極材の一つであるＣｏ−４３重量％（Ａｇ−１０重量％Ｔｅ）電気接点Ｎｏ．１５では１．５〜２．５Ａである。これに対し、本発明に係る電気接点Ｎｏ．１〜７では、いずれも低サージ型電極材であるＣｏ−４３重量％（Ａｇ−１０重量％Ｔｅ）電気接点Ｎｏ．１５より若干裁断電流値が大きいものの、一部で同等又はそれ以下の裁断電流値を示した。また、４０重量％Ｃｒ−Ｃｕ電気接点Ｎｏ．１４に比べて裁断電流値が小さい傾向が見られた。
【００３３】
【表１】
2004342441.tif 000003
【００３４】
なお、本発明にかかわる電気接点は、Ｔｅなどの有毒な低融点金属を使用しないため環境にやさしく、製造も容易である。また、本発明で、活性金属の含有量が多いＮｏ．２、３及び耐火性成分の多いＮｏ．４〜７は、遮断性能がやや低下しているものの、実用上、支障のない範囲である。
【００３５】
又、耐火性成分の量を１００とした場合、活性金属が重量比で２より少ないＮｏ．８は、電流遮断時に窒化物の分解により発生する窒素を確実に吸着しにくく、そのため遮断後の耐電圧性能がやや低下している。耐火性成分１００に対し、活性金属が重量比で５０以上のＮｏ．９は、窒化物の分解による裁断電流値を小さくする効果が低下するとともに、ＣｕにＴｉが固溶し、通電性能の低下により遮断性能がやや低下する。耐火性成分が２重量％のＮｏ．１０は耐電圧性能が不足し、又、３５重量％のＮｏ．１１は耐火性成分による含有窒素量が多すぎて遮断性能が低下する。
【００３６】
活性金属として、耐火性成分を構成する金属のＴｉと異なる金属であるＳｉを有するＮｏ．１２及びＣｒを有するＮｏ．１３は、窒化物の分解による裁断電流値を低下させる効果や、遮断後の窒素吸着による耐電圧性能確保の効果がやや劣り、所望の性能が得られにくい。
【００３７】
又、本実施例においては、従来の環境に対する影響が大きい成分を有していないため環境に対して極めて影響が少なく、又、そのような成分がないので製造が容易である。
【００３８】
以上のように、本発明の電気接点を有する電極は、一般的な真空バルブ用電極材に比べて裁断電流値が小さく、従来の低サージ型電極と同等の低サージ性能を有することが証明された。なお、高導電性金属がＡｇの場合や、耐火性成分がＭｇ３Ｎ２、ＺｒＮ、ＣｒＮ、Ｃｒ２Ｎ、ＮｂＮ及びＢＮの場合にも同様の効果が得られる。
【００３９】
（実施例５）
図４は、実施例１によって得た電極を実施例２の真空バルブに搭載した路肩設置変圧器用の真空負荷開閉器である。本負荷開閉器は、主回路開閉部に相当する真空バルブ１４が、真空封止された外側真空容器３２内に複数対収納されたものである。外側真空容器３２は、全てＳＵＳ３０４のステンレス鋼による上部板材３３と下部板材３４及び側部板材３５を備え、各板材の周囲（縁）が互いに溶接によって接合されていると共に、設備本体と共に設置されている。
【００４０】
上部板材３３には、上部貫通孔３６が形成されており、各上部貫通孔３６の縁には環状の絶縁性の上部ベース３７が各上部貫通孔３６を覆うように固定されている。そして、各上部ベース３７の中央に形成された円形空間部には、円柱状の可動側電極棒４ｂが往復動（上下動）自在に挿入されている。各上部貫通孔３６は上部ベース３７と可動側電極棒４ｂによって閉塞されている。
【００４１】
可動側電極棒４ｂの軸方向端部（上部側）は、外側真空容器３２の外部に設置される操作器（電磁操作器）に連結されるようになっている。また、上部板材３３の下部側には、各上部貫通孔３６の縁に沿って外側ベローズ３８が往復動（上下動）自在に配置されており、各外側ベローズ３８は、軸方向の一端側が上部板材３３の下部側に固定され、軸方向の他端側が各可動側電極棒４ｂの外周面に装着されている。すなわち、外側真空容器３２を密閉構造とするために、各上部貫通孔３６の縁には各可動側電極棒４ｂの軸方向に沿って外側ベローズ３８が配置されている。また、上部板材３３には排気管（図示省略）が連結され、この排気管を介して外側真空容器３２内が真空排気されるようになっている。
【００４２】
一方、下部板材３４には下部貫通孔３９が形成されており、各下部貫通孔３９の縁には絶縁性ブッシング４０が各下部貫通孔３９を覆うように下部板材３４に固定されている。各絶縁性ブッシング４０の底部には、環状の絶縁性の下部ベース４１が固定されている。そして、各下部ベース４１の中央の円形空間部には、円柱状の固定側電極棒４ａが挿入されている。すなわち、下部板材３４に形成された下部貫通孔３９は、それぞれ絶縁性ブッシング４０、下部ベース４１及び固定側電極棒４ａによって閉塞されている。そして、固定側電極棒４ａの軸方向の一端側（下部側）は、外側真空容器３２の外部に配置されたケーブル（配電線）に連結されるようになっている。いずれの絶縁材もアルミナ、ジルコニア等の焼結体が用いられる。
【００４３】
外側真空容器３２の内部には、負荷開閉器の主回路開閉部に相当する真空バルブ１４が収納されており、各可動側電極棒４ｂは、２つの湾曲部を有するフレキシブル導体４２を介して互いに連結されている。このフレキシブル導体４２は、軸方向において２つの湾曲部を有する導電性板材としての銅板とステンレス板を交互に複数枚積層して構成されている。フレキシブル導体４２には貫通孔４３が形成されており、各貫通孔４３に各可動側電極棒４ｂを挿入して互いに連結される。
【００４４】
以上のように、実施例１で製作した電極を実施例２に用いて作製した真空バルブは、路肩設置変圧器用の負荷開閉器に適用可能であり、実施例４と同様に、裁断電流値が小さく、従来の低サージ型電極と同等の低サージ性能を有する効果が得られるものである。又、環境に対して極めて影響が少なく、製造も容易である。更に真空絶縁スイッチギアなどの各種真空開閉装置にも適用できる。
【００４５】
【発明の効果】
以上、本発明によれば、裁断電流値が小さく、低サージ性能に優れた電気接点とその製造方法及びそれを用いた真空バルブ及び真空遮断器を提供できるものである。
【図面の簡単な説明】
【図１】本発明の真空バルブ用電極の構造を示す平面図及び断面図。
【図２】本発明に係わる真空バルブの構造を示す断面図。
【図３】本発明に係わる真空遮断器の構造を示す断面図。
【図４】本発明に係わる路肩設置変圧器用負荷開閉器の構造を示す断面図。
【符号の説明】
１…電気接点、１ａ…固定側電気接点、１ｂ…可動側電気接点、２…スパイラル溝、３、３ａ、３ｂ…補強板、４、４ａ、４ｂ…電極棒、５…ろう材、６ａ…固定側電極、６ｂ…可動側電極、７…シールド、８…可動側シールド、９ａ…固定側端板、９ｂ…可動側端板、１０…ベローズ、１１…ガイド、１２…可動側ホルダー、１３…絶縁筒、１４…真空バルブ、１５…エポキシ筒、１６…絶縁操作ロッド、１７…上部端子、１８…集電子、１９…下部端子、２０…接触バネ、２１…支えレバー、２２…プロップ、２３…プランジャ、２４…ノッキングロッド、２５…ローラ、２６…主レバー、２７…引き外しコイル、２８…引き外しレバー、２９…リセットバネ、３０…投入コイル、３１…排気筒、３２…外側真空容器、３３…上部板材、３４…下部板材、３５…側部板材、３６…上部貫通孔、３７…上部ベース、３８…外側ベローズ、３９…下部貫通孔、４０…絶縁性ブッシング、４１…下部ベース、４２…フレキシブル導体、４３…フレキシブル導体貫通孔、５０・・・中心孔。
【図１】
2004342441.tif 000004
【図２】
2004342441.tif 000005
【図３】
2004342441.tif 000006
【図４】
2004342441.tif 000007